"支持体上に形成された加熱により変色する可逆熱変色性材料を含み、近赤外吸収能を有する熱変色像を変色させる方法であって、前記熱変色像とパルスランプを接触又は近接させた状態で発光照射することによって熱変色像を発色、消色、或いは変色させる熱変色像の変色方法。前記パルスランプがキセノンフラッシュランプである請求項1記載の熱変色像の変色方法。前記支持体が紙又は合成紙である請求項1又は2記載の熱変色像の変色方法。前記可逆熱変色性材料がイ電子供与性近赤外吸収呈色性有機化合物と、ロ電子受容性化合物と、ハ前記イ、ロの呈色反応の生起温度を決める反応媒体とから少なくともなる可逆熱変色性組成物を内包した可逆熱変色性マイクロカプセル顔料である請求項1乃至3のいずれか一項に記載の熱変色像の変色方法。前記可逆熱変色性マイクロカプセル顔料が、色濃度-温度曲線に関してヒステリシス特性を示して有色状態と無色状態の互変性を呈し、有色状態から温度が上昇する過程では、温度t3に達すると消色し始め、温度t3より高い温度t4以上の温度域で完全に無色状態となり、無色状態から温度が下降する過程では、温度t2に達すると着色し始め、温度t2より低い温度t1以下の温度域で完全に着色状態となるヒステリシス特性を示し、温度t4が50°C以上であり、且つ、温度t2が5°C以下である請求項4記載の熱変色像の変色方法。色濃度-温度曲線に関して40°C乃至100°Cのヒステリシス幅ΔHを示して変色する請求項4又は5記載の熱変色像の変色方法。前記熱変色像中に近赤外吸収物質を含有してなる請求項1乃至6のいずれか一項に記載の熱変色像の変色方法。本発明は、従来の可逆熱変色性材料を含む熱変色像の変色方法の不具合を解消するものであって、即ち、短時間で簡便且つ安全に熱変色像を変色させることができる方法を提供しようとするものである。本発明は、支持体上に形成された加熱により変色する可逆熱変色性材料を含む近赤外吸収能を有する熱変色像を変色させる方法であって、前記熱変色像とパルスランプを接触又は近接させた状態で発光照射させることによって熱変色像を発色、消色、或いは変色させる熱変色像の変色方法を要件とする。更には、前記パルスランプがキセノンフラッシュランプであること、前記支持体が紙又は合成紙であること、前記可逆熱変色性材料がイ電子供与性近赤外吸収呈色性有機化合物と、ロ電子受容性化合物と、ハ前記イ、ロの呈色反応の生起温度を決める反応媒体とから少なくともなる可逆熱変色性組成物を内包した可逆熱変色性マイクロカプセル顔料であること、前記可逆熱変色性マイクロカプセル顔料が、色濃度-温度曲線に関してヒステリシス特性を示して有色状態と無色状態の互変性を呈し、有色状態から温度が上昇する過程では、温度t3に達すると消色し始め、温度t3より高い温度t4以上の温度域で完全に無色状態となり、無色状態から温度が下降する過程では、温度t2に達すると着色し始め、温度t2より低い温度t1以下の温度域で完全に着色状態となるヒステリシス特性を示し、温度t4が50°C以上であり、且つ、温度t2が5°C以下であること、色濃度-温度曲線に関して40°C乃至100°Cのヒステリシス幅ΔHを示して変色すること、前記熱変色像中に近赤外吸収物質を含有してなること等を要件とする。本発明は、短時間で簡便且つ安全に熱変色像を変色させることができる利便性に富む熱変色像の変色方法を提供することができる。前記加熱により変色する可逆熱変色性材料としては、例えば、電子供与性呈色性有機化合物、電子受容性化合物及び前記両者の呈色反応を可逆的に生起させる有機化合物媒体の三成分を含む可逆熱変色性組成物、液晶、Ag2HgI4、Cu2HgI4等が挙げられるが、イ電子供与性呈色性有機化合物、ロ電子受容性化合物、ハ前記イ、ロ成分による電子授受反応を特定温度域において可逆的に生起させる反応媒体とから少なくともなる可逆熱変色性組成物をマイクロカプセルに内包させた可逆熱変色性マイクロカプセル顔料が好適に用いられる。前記可逆熱変色性マイクロカプセル顔料としては、特公昭51-44706号公報、特公昭51-44707号公報、特公平1-29398号公報等に記載された、所定の温度変色点を境としてその前後で変色し、高温側変色点以上の温度域で消色状態、低温側変色点以下の温度域で発色状態を呈し、前記両状態のうち常温域では特定の一方の状態しか存在せず、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性ΔH=1~7°Cを有する加熱消色型加熱により消色し、冷却により発色するの可逆熱変色性組成物を内包した可逆熱変色性マイクロカプセル顔料を適用できる図1参照。また、特公平4-17154号公報、特開平7-179777号公報、特開平7-33997号公報、特開平8-39936号公報等に記載されている大きなヒステリシス特性ΔHB=8~50°Cを示す、即ち、温度変化による着色濃度の変化をプロットした曲線の形状が、温度を変色温度域より低温側から上昇させていく場合と逆に変色温度域より高温側から下降させていく場合とで大きく異なる経路を辿って変色し、完全発色温度t1以下の低温域での発色状態、又は完全消色温度t4以上の高温域での消色状態が、特定温度域t2~t3の間の温度域実質的二相保持温度域で保持される加熱消色型加熱により消色し、冷却により発色するの可逆熱変色性組成物を内包した可逆熱変色性マイクロカプセル顔料も適用できる図2参照。以下に前記可逆熱変色性組成物を内包したマイクロカプセル顔料の色濃度-温度曲線におけるヒステリシス特性を図2のグラフによって説明する。図2において、縦軸に色濃度、横軸に温度が表されている。温度変化による色濃度の変化は矢印に沿って進行する。ここで、Aは完全に消色した状態に達する温度t4以下、完全消色温度と称すにおける濃度を示す点であり、Bは消色し始める温度t3以下、消色開始温度と称すにおける濃度を示す点であり、Cは発色し始める温度t2以下、発色開始温度と称すにおける濃度を示す点であり、Dは完全に発色した状態に達する温度t1以下、完全発色温度と称すにおける濃度を示す点である。また、線分EFの長さが変色のコントラストを示す尺度であり、線分HGt3t4/2-t1t2/2の長さがヒステリシスの程度を示す温度幅以下、ヒステリシス幅ΔHと記すであり、このΔH値が大きい程、変色前後の各状態の保持が容易である。ここで、t4とt3の差、或いは、t2とt1の差Δtが変色の鋭敏性を示す尺度である。更に、可逆熱変色性マイクロカプセル顔料の発消色状態のうち常温域25°C前後では特定の一方の状態のみ存在させるためには、完全消色温度t4が50°C以上であり、且つ、発色開始温度t2が5°C以下であることが好ましい。ここで、発色状態を常温域で保持するために何故完全消色温度t4が50°C以上、且つ、発色開始温度t2が5°C以下であるかを説明すると、発色状態から消色開始温度t3を経て完全消色温度t4に達しない状態で加温を止めると、再び第一の状態に復する現象を生じること、及び、消色状態から発色開始温度t2を経て完全発色温度t1に達しない状態で冷却を中止しても発色を生じた状態が維持されることから、完全消色温度t4が常温域を越える50°C以上であれば、発色状態は通常の使用状態において維持されることになり、発色開始温度t2が常温域を下回る5°C以下の温度であれば消色状態は通常の使用において維持される。前述の完全消色温度t4の温度設定において、発色状態が通常の使用状態において維持されるためにはより高い温度であることが好ましく、55°C以上が好適であり、60°C以上がより好適である。また、発色開始温度t2の温度設定において、消色状態が通常の使用状態において維持されるためにはより低い温度であることが好ましく、0°C以下が好適であり、-5°C以下がより好適である。なお、筆記体に分散された状態の可逆熱変色性組成物を内包したマイクロカプセル顔料を予め発色状態にするためには冷却手段としては汎用の冷凍庫にて冷却することが好ましいが、冷凍庫の冷却能力を考慮すると、-50°C迄が限度であり、完全発色温度t1は-50°C~5°C、好ましくは-50°C~0°C、より好ましくは-50°C~-5°Cである。本発明においてヒステリシス幅ΔHは40°C乃至100°Cの範囲であり、好ましくは50乃至100°C、更に好ましくは60乃至100°Cである。以下に可逆熱変色性組成物を構成するイ、ロ、ハ成分について説明する。前記イ成分である電子供与性呈色性有機化合物としては、ジフェニルメタンフタリド類、フェニルインドリルフタリド類、インドリルフタリド類、ジフェニルメタンアザフタリド類、フェニルインドリルアザフタリド類、フルオラン類、スチリノキノリン類、ジアザローダミンラクトン類等が挙げられる。以下にこれらの化合物を例示する。3,3-ビスp-ジメチルアミノフェニル-6-ジメチルアミノフタリド、3-4-ジエチルアミノフェニル-3-1-エチル-2-メチルインドール-3-イルフタリド、3,3-ビス1-n-ブチル-2-メチルインドール-3-イルフタリド、3,3-ビス2-エトキシ-4-ジエチルアミノフェニル-4-アザフタリド、3-2-エトキシ-4-N-エチルアニリノフェニル-3-1-エチル-2-メチルインドール-3-イル-4-アザフタリド、3,6-ジフェニルアミノフルオラン、3,6-ジメトキシフルオラン、3,6-ジ-n-ブトキシフルオラン、2-メチル-6-N-エチル-N-p-トリルアミノフルオラン、3-クロロ-6-シクロヘキシルアミノフルオラン、2-メチル-6-シクロヘキシルアミノフルオラン、2-2-クロロアミノ-6-ジブチルアミノフルオラン、2-2-クロロアニリノ-6-ジ-n-ブチルアミノフルオラン、2-3-トリフルオロメチルアニリノ-6-ジエチルアミノフルオラン、2-N-メチルアニリノ-6-N-エチル-N-p-トリルアミノフルオラン、1,3-ジメチル-6-ジエチルアミノフルオラン、2-クロロ-3-メチル-6-ジエチルアミノフルオラン、2-アニリノ-3-メチル-6-ジエチルアミノフルオラン、2-アニリノ-3-メチル-6-ジ-n-ブチルアミノフルオラン、2-キシリジノ-3-メチル-6-ジエチルアミノフルオラン、1,2-ベンツ-6-ジエチルアミノフルオラン、1,2-ベンツ-6-N-エチル-N-イソブチルアミノフルオラン、1,2-ベンツ-6-N-エチル-N-イソアミルアミノフルオラン、2-3-メトキシ-4-ドデコキシスチリルキノリン、スピロ5H-1ベンゾピラノ2,3-dピリミジン-5,1′3′Hイソベンゾフラン-3′-オン、2-ジエチルアミノ-8-ジエチルアミノ-4-メチル-スピロ5H-1ベンゾピラノ2,3-gピリミジン-5,1′3′Hイソベンゾフラン-3-オン、2-ジ-n-ブチルアミノ-8-ジ-n-ブチルアミノ-4-メチル-スピロ5H-1ベンゾピラノ2,3-gピリミジン-5,1′3′Hイソベンゾフラン-3-オン、2-ジ-n-ブチルアミノ-8-ジエチルアミノ-4-メチル-スピロ5H-1ベンゾピラノ2,3-gピリミジン-5,1′3′Hイソベンゾフラン-3-オン、2-ジ-n-ブチルアミノ-8-N-エチル-N-i-アミルアミノ-4-メチル-スピロ5H-1ベンゾピラノ2,3-gピリミジン-5,1′3′Hイソベンゾフラン-3-オン、2-ジブチルアミノ-8-ジペンチルアミノ-4-メチル-スピロ[5H-1ベンゾピラノ2,3-gピリミジン-5,1′3′H-イソベンゾフラン]-3-オン、3-2-メトキシ-4-ジメチルアミノフェニル-3-1-ブチル-2-メチルインドール-3-イル-4,5,6,7-テトラクロロフタリド、3-2-エトキシ-4-ジエチルアミノフェニル-3-1-エチル-2-メチルインドール-3-イル-4,5,6,7-テトラクロロフタリド、3-2-エトキシ-4-ジエチルアミノフェニル-3-1-ペンチル-2-メチルインドール-3-イル-4,5,6,7-テトラクロロフタリド、4,5,6,7-テトラクロロ-3-4-ジメチルアミノ-2-メチルフェニル-3-1-エチル-2-メチル-1H-インドール-3-イル-13H-イソベンゾフラノン、3′,6′-ビスフェニル2-メチルフェニルアミノ-スピロ[イソベンゾフラン-13H,9′-9Hキサンテン]-3-オン、3′,6′-ビスフェニル3-メチルフェニルアミノ-スピロ[イソベンゾフラン-13H,9′-9Hキサンテン]-3-オン、3′,6′-ビスフェニル3-エチルフェニルアミノ-スピロ[イソベンゾフラン-13H,9′-9Hキサンテン]-3-オン、4-[2,6-ビス2-エトキシフェニル-4-ピリジニル]-N,N-ジメチルベンゼンアミン等を挙げることができる。発明において、可逆熱変色性材料を含む熱変色像が近赤外吸収能を有するためには、前記電子供与性呈色性有機化合物として電子供与性近赤外吸収呈色性有機化合物を用いたり、熱変色像中に近赤外吸収物質を含有させる。前記電子供与性近赤外吸収呈色性有機化合物を以下に例示する。下記一般式1で示される化合物。式中、R1~R9は次のことを意味する。R1は水素、ハロゲン、アルキル、アルコキシ、式中R10、R11はアルキル又はシクロアルキルを示すで表される置換アミノ基、又は式式中n及びkは1以上の整数で、nkは4以上であり、xはイオウ、酸素、又はメチレンを示すで表される環状アミノ基を示す。R2は水素、ハロゲン、アルキル又はアルキルアミノを示し、R2が複数の場合、各R2はそれぞれ異なっていてもよい。R3は、水素又はアルキルを示す。R4、R5は水素、アルキル又はアルコキシを示す。R6、R7、R8、R9はアルキル又はシクロアルキルで、R6とR7、及びR8とR9とはそれぞれ結合し、隣接する窒素原子を含む複素環を形成してもよい。a、b、c、dは炭素原子、そのうち1若しくは2個は窒素原子でもよい。mは1~4の整数を示す。下記一般式2で示される化合物。式中、R1~R15は次のことを意味する。R1、R2、R3、R4、R12、R13、R14、R15は、アルキル又はシクロアルキルを示し、R1とR2、R3とR4、R12とR13、及びR14とR15はそれぞれ結合し、隣接する窒素原子を含む複素環を形成していてもよい。又、a、b、c、dは炭素原子、そのうち1若しくは2個は窒素原子でもよい。R5、R6、R10、R11は水素、アルキル又はアルコキシを示す。R7、R8は水素、又はアルキルを示す。R9は水素、ハロゲン、アルキル又はアルキルアミノを示し、R9が複数の場合、各R9は、それぞれ異なっていてもよい。mは1~4の整数を示す。一般式1、2で示される化合物の具体例を以下に例示する。ビス-3,3-ビス-1,1-p-ジメチルアミノフェニルエチレノ-2フタリド、ビス-3,3-ビス-1,1-p-ジエチルアミノフェニルエチレノ-2フタリド、ビス-3,3-ビス-1,1-o-メチル-p-ジメチルアミノフェニルエチレノ-2フタリド、ビス-3,3-ビス-1,1-p-ジメチルアミノフェニルエチレノ-2-4,5,6,7-テトラクロロフタリド、3-4-ジメチルアミノフェニル-3-ビス-1,1-p-ジエチルアミノフェニル-エチレノ-2フタリド、3-4-ジメチルアミノフェニル-3-ビス-1,1-p-ジメチルアミノフェニル-エチレノ-2フタリド、3-4-ジメチルアミノフェニル-3-ビス-1,1-o-メチル-p-ジエチルアミノフェニル-エチレノ-2フタリド、3-2-メトキシ-4-ジエチルアミノフェニル-エチレノ-2フタリド、3-4-ジメチルアミノフェニル-3-ビス-1,1-p-ジメチルアミノフェニルエチレノ-2-6-ジメチルアミノフタリド、3-p-メトキシフェニル-3-ビス-1,1-p-ジメチルアミノフェニルエチレノ-2-6-ジメチルアミノフタリド、3-p-ピロリジンフェニル-3-ビス-1,1-p-ジメチルアミノフェニルエチレノ-2-6-ピロリジノフタリド、ビス-3,3-ビス-1,1-p-ジメチルアミノフェニルエチレノ-2-4-アザフタリド、ビス-3,3-ビス-1,1-p-ジメチルアミノフェニルエチレノ-2-4,7-ジアザフタリド、3-4-ジメチルアミノフェニル-3-ビス-1,1-p-ジメチルアミノフェニルエチレノ-2-4-アザフタリド、3-4-ジメチルアミノフェニル-3-ビス-1,1-p-ジメチルアミノフェニルエチレノ-2-4,7-ジアザフタリド。下記一般式3で示されるフルオレン化合物。式中、Eは、であり、R1、R2、R3、R4、R5及びR6はいずれも水素、炭素数1~12のアルキル、炭素数5~7のシクロアルキル、フェニル、ベンジルを示し、又、R7、R8及びR9は各々水素、ハロゲン、低級アルキルを示す。但し、R1、R2、R3、R4、R5及びR6は、同時には炭素数1~4のアルキルを示さず、又、R1とR2又はR3とR4は場合によりそれらがそれぞれ結合する窒素原子アミノ基の窒素原子と共に炭素数4~6の複素環酸素原子、硫黄原子或いは第2の窒素原子をも含み得るを形成するものとする。一般式3で示される化合物の具体例を以下に例示する。3,6-ビスジメチルアミノフルオレンスピロ9,3’-6’-ジメチルアミノフタリド、3-ジメチルアミノ-6-ピロリジノフルオレンスピロ9,3’-6’-ジエチルアミノフタリド、3-ジメチルアミノ-6-ピペリジノフルオレンスピロ9,3’-6’-ジメチルアミノフタリド、3,6-ビスジエチルアミノフルオレンスピロ9,3’-4’-アザフタリド、3,6-ビスジエチルアミノフルオレンスピロ9,3’-7’-アザフタリド、3,6-ビスジエチルアミノフルオレンスピロ9,3’-4’,7’-アザフタリド、3,6-ビスジメチルアミノフルオレンスピロ9,3’-5’,6’-ベンゾフタリド、3,6-ビスジメチルアミノフルオレンスピロ9,3’-5’,6’-ベンゾ-4’-アザフタリド、3,6-ビスジメチルアミノフルオレンスピロ9,3’-5’,6’-ベンゾ-4’,7’-ジアザフタリド、3-ジメチルアミノ-6-シクロヘキシルメチルアミノフルオレンスピロ9,3’-4’,5’,6’,7’-テトラクロロフタリド、3-2-アミノ-4-ジメチルアミノフェニル-3-4-ジベンジルアミノフェニル-6’-ジメチルアミノフタリド。下記一般式4で示される化合物。式中、R1、R2、R3、R4は、水素又は置換もしくは未置換のアルキルを示し、R5、R6は水素又は置換もしくは未置換のフェニルを示し、R7は置換もしくは未置換のアルキル又は置換もしくは未置換のフェニルを示す。置換基としては、アルキルや、ハロゲン、ニトロ、アミノ、アルコキシ基等の不活性基が挙げられる。一般式4で表される化合物の具体例を以下に例示する。下記一般式5で表される化合物。式中、R1は水素又は炭素数1~4のアルキル、R2は炭素数1~8のアルキル、R3は水素、ハロゲン又は炭素数1~4のアルキル、nは0~4の整数を示す。一般式5で示される化合物の具体例を以下に例示する。6-4’-ジメチルアミノアニリノフルオラン、6-4’-ジエチルアミノアニリノフルオラン、6-4’-ジ-n-ブチルアミノアニリノフルオラン、2,4-ジメチル-6-4’-ジエチルアミノアニリノ-フルオラン2-クロロ-3-メチル-6-4’-ジエチルアミノアニリノ-フルオラン。下記一般式6で表される化合物。式中、R1は水素、ハロゲン又は炭素数1~4のアルキルを示し、R2は水素又は炭素数1~4のアルキルを示し、R3は水素又は炭素数1~4のアルキルを示し、R4は水素、ハロゲン又は炭素数1~4のアルキルを示し、nは0~4の整数を示す。一般式6で示される化合物の具体例を以下に例示する。6-4’-アニリノフェニルアミノフルオラン、2,4-ジメチル-6-4’-アニリノフェニルアミノフルオラン、2-クロロ-3-メチル-6-4’-アニリノフェニルアミノフルオラン。下記一般式7で表される化合物。式中、R1は水素、ハロゲン又は炭素数1~4のアルキル示し、R2は水素又は炭素数1~4のアルキルを示し、R3は水素又は炭素数1~4のアルキルを示し、R4は水素、又は炭素数1~4のアルキルを示し、R5は水素、ハロゲン又は炭素数1~4のアルキルを示し、nは0~4の整数を示す。一般式7で示される化合物の具体例を以下に例示する。6-4’-4-アニリノフェニルアミノフェニルアミノフルオラン、1,3-ジメチル-6-4’-4-アニリノフェニルアミノフェニルアミノフルオラン、2-クロロ-3-メチル-6-4’-4-アニリノフェニルアミノフェニルアミノフルオラン。下記一般式8で表される化合物。式中、R1はアルキル又はシクロアルキルを示し、R1とR2、及びR10とR11とはそれぞれ結合し、隣接する窒素原子を含む複素環を形成してもよい。a、b、c、dは炭素原子を示し、そのうち1若しくは2個は窒素原子でもよい。R4、R5、R8、R9は水素、アルキル、アルコキシを示し、R6、R7は水素又はアルキルを示し、R13は水素、ハロゲン、アルキル又はアルキルアミノを示す。又、R13が複数の場合は各R13はそれぞれが異なっていてもよい。mは1~4の整数を示す。一般式8で示される化合物の具体例を以下に例示する。ビス-3,3-1-4-ジメチルアミノフェニル-1-4-メトキシフェニルエチレン-2-イルフタリド、ビス-3,3-1-4-ジエチルアミノフェニル-1-4-エトキシフェニルエチレン-2-イルフタリド、ビス-3,3-1-4-ジ-n-ブチルアミノフェニル-1-4-メトキシフェニルエチレン-2-イルフタリド、ビス-3,3-1-4-ジメチルアミノフェニル-1-4-メトキシフェニルエチレン-2-イル-4,5,6,7-テトラクロロフタリド、ビス-3,3-1-4-ジメチルアミノフェニル-1-4-メトキシフェニルエチレン-2-イル-4-アザフタリド、ビス-3,3-1-4-ジメチルアミノフェニル-1-4-メトキシフェニルエチレン-2-イル-7-アザフタリド、ビス-3,3-1-4-ジ-n-ブチルアミノフェニル-1-4-メトキシフェニルエチレン-2-イル-4,7-ジアザフタリド。下記一般式9で表される化合物。式中、環Aは下記の式で表される置換基を示し、R1は水素、アルキル、アルコキシ、ハロゲンを示し、nは1~3の整数を示す。環Bは芳香環を示し、R2、R3はアルキルを示し、R4、R5はアルキル又は置換基を有してもよいフェニル基を示し、R6は水素、アルキル、アルコキシを示す。一般式9で示される化合物の具体例を以下に例示する。3-1-1-エチル-2-メチルインドール-3-イル-1-4-メチルフェニルエチレン-2-イル-3-4-ジエチルアミノフェニルフタリド、3-1-1-エチル-2-メチルインドール-3-イル-1-フェニルエチレン-2-イル-3-4-ジメチルアミノフェニルフタリド、3-1-1-n-ブチル-2-メチルインドール-3-イル-1-4-n-ブチルフェニルエチレン-2-イル-3-4-ジ-n-ブチルアミノフェニルフタリド、3-1-1-エチル-2-フェニルインドール-3-イル-1-フェニルエチレン-2-イル-3-4-ジメチルアミノフェニルフタリド、3-1-1-エチル-2-メチルインドール-3-イル-1-フェニルエチレン-2-イル-3-4-ジエチルアミノフェニルフタリド、3-1-1-エチル-2-メチルインドール-3-イル-1-フェニルエチレン-2-イル-3-2-メチル-4-ジエチルアミノフェニルフタリド、3-1-1-n-オクチル-2-フェニルインドール-3-イル-1-フェニルエチレン-2-イル-3-4-ジエチルアミノフェニルフタリド、3-1-1-エチル-2-メチルインドール-3-イル-1-4-メチルフェニルエチレン-2-イル-3-2-エトキシ-4-ジ-n-ブチルアミノフェニルフタリド、3-1-1-エチル-2-メチルインドール-3-イル-1-4-メチルフェニルエチレン-2-イル-3-2-n-ブトキシ-4-ジエチルアミノフェニルフタリド、3-1-1-エチル-2-メチルインドール-3-イル-1-フェニルエチレン-2-イル-3-4-N-エチル-N-4-エトキシフェニル-アミノフェニルフタリド、3-1-1-エチル-2-メチルインドール-3-イル-1-2-メチルフェニルエチレン-2-イル-3-4-ジエチルアミノフェニルフタリド、3-1-1-エチル-2-メチルインドール-3-イル-1-3-メチルフェニルエチレン-2-イル-3-4-ジエチルアミノフェニルフタリド、3-1-1-エチル-2-メチルインドール-3-イル-1-4-メトキシフェニルエチレン-2-イル-3-4-ジエチルアミノフェニルフタリド、3-1-1-エチル-2-メチルインドール-3-イル-1-4-クロロフェニルエチレン-2-イル-3-4-ジエチルアミノフェニルフタリド、3-1-1-エチル-2-メチルインドール-3-イル-1-4-メチルフェニルエチレン-2-イル-3-4-ジエチルアミノフェニルベンゾfフタリド、3-1-1-エチル-2-メチルインドール-3-イル-1-4-メチルフェニルエチレン-2-イル-3-4-ジエチルアミノフェニル-4,5,6,7-テトラクロロフタリド。下記一般式10で表される化合物。式中、R1、R2、R3、R4はそれぞれ炭素数1~6のアルキル又はベンジル基を示し、R5は水素又は炭素数1~6のアルキルを示し、R6、R7はそれぞれ水素、炭素数1~6のアルキル又は炭素数1~6のアルコキシを示す。A、Bは炭素又は窒素原子を示すが、少なくとも一方は窒素原子である。一般式10で示される化合物の具体例を以下に例示する。4,4-ビス4-ジメチルアミノフェニル-5-アザ-3,4-ジヒドロフタラジン-1-オン、4,4-ビス4-ジメチルアミノフェニル-8-アザ-3,4-ジヒドロフタラジン-1-オン、4,4-ビス4-ジメチルアミノフェニル-5,8-ジアザ-3,4-ジヒドロフタラジン-1-オン、4,4-ビス4-ジエチルアミノフェニル-5-アザ-3,4-ジヒドロフタラジン-1-オン、4,4-ビス4-ジエチルアミノフェニル-8-アザ-3,4-ジヒドロフタラジン-1-オン、4,4-ビス4-ジエチルアミノフェニル-5,8-ジアザ-3,4-ジヒドロフタラジン-1-オン、4,4-ビス4-ジ-n-ブチルアミノフェニル-5-アザ-3,4-ジヒドロフタラジン-1-オン、4,4-ビス4-ジ-n-ブチルアミノフェニル-8-アザ-3,4-ジヒドロフタラジン-1-オン、4,4-ビス4-ジ-n-ブチルアミノフェニル-5,8-ジアザ-3,4-ジヒドロフタラジン-1-オン、4,4-ビス4-N-メチル-N-n-プロピルアミノフェニル-5-アザ-3,4-ジヒドロフタラジン-1-オン、4,4-ビス4-N-メチル-N-n-プロピルアミノフェニル-8-アザ-3,4-ジヒドロフタラジン-1-オン、4,4-ビス4-N-メチル-N-n-プロピルアミノフェニル-5,8-ジアザ-3,4-ジヒドロフタラジン-1-オン、4,4-ビス4-N-エチル-N-イソアミルアミノフェニル-5-アザ-3,4-ジヒドロフタラジン-1-オン、4,4-ビス4-N-エチル-N-イソアミルアミノフェニル-8-アザ-3,4-ジヒドロフタラジン-1-オン、4,4-ビス4-N-エチル-N-イソアミルアミノフェニル-5,8-ジアザ-3,4-ジヒドロフタラジン-1-オン、4-4-ジメチルアミノフェニル-4-4-ジエチルアミノフェニル-5-アザ-3,4-ジヒドロフタラジン-1-オン、4-4-ジメチルアミノフェニル-4-4-ジエチルアミノフェニル-5,8-ジアザ-3,4-ジヒドロフタラジン-1-オン、4,4-ビス4-ジメチルアミノフェニル-5-アザ-2-メチル-3,4-ジヒドロフタラジン-1-オン、4,4-ビス4-ジメチルアミノフェニル-5,8-ジアザ-2-メチル-3,4-ジヒドロフタラジン-1-オン、4,4-ビス4-ジエチルアミノフェニル-5-アザ-2-メチル-3,4-ジヒドロフタラジン-1-オン、4,4-ビス4-ジエチルアミノフェニル-5,8-ジアザ-2-メチル-3,4-ジヒドロフタラジン-1-オン、4,4-ビス4-ジメチルアミノフェニル-5-アザ-2-エチル-3,4-ジヒドロフタラジン-1-オン、4,4-ビス4-ジメチルアミノフェニル-5,8-ジアザ-2-エチル-3,4-ジヒドロフタラジン-1-オン、4,4-ビス4-ジエチルアミノフェニル-5-アザ-2-エチル-3,4-ジヒドロフタラジン-1-オン、4,4-ビス4-ジエチルアミノフェニル-5,8-ジアザ-2-エチル-3,4-ジヒドロフタラジン-1-オン、4,4-ビス4-ジメチルアミノ-2-メチルフェニル-5-アザ-3,4-ジヒドロフタラジン-1-オン、4,4-ビス4-ジメチルアミノ-2-メチルフェニル-8-アザ-3,4-ジヒドロフタラジン-1-オン、4,4-ビス4-ジメチルアミノ-2-メチルフェニル-5,8-ジアザ-3,4-ジヒドロフタラジン-1-オン、4,4-ビス4-ジエチルアミノ-2-メチルフェニル-5-アザ-3,4-ジヒドロフタラジン-1-オン、4,4-ビス4-ジエチルアミノ-2-メチルフェニル-8-アザ-3,4-ジヒドロフタラジン-1-オン、4,4-ビス4-ジエチルアミノ-2-メチルフェニル-5,8-ジアザ-3,4-ジヒドロフタラジン-1-オン、4,4-ビス4-ジ-n-ブチルアミノ-2-メチルフェニル-5-アザ-3,4-ジヒドロフタラジン-1-オン、4,4-ビス4-ジ-n-ブチルアミノ-2-メチルフェニル-8-アザ-3,4-ジヒドロフタラジン-1-オン、4,4-ビス4-ジ-n-ブチルアミノ-2-メチルフェニル-5,8-ジアザ-3,4-ジヒドロフタラジン-1-オン、4,4-ビス4-ジエチルアミノ-2-エチルフェニル-5-アザ-3,4-ジヒドロフタラジン-1-オン、4,4-ビス4-ジエチルアミノ-2-エチルフェニル-8-アザ-3,4-ジヒドロフタラジン-1-オン、4,4-ビス4-ジエチルアミノ-2-エチルフェニル-5,8-ジアザ-3,4-ジヒドロフタラジン-1-オン、4,4-ビス4-ジエチルアミノ-2-メトキシフェニル-5-アザ-3,4-ジヒドロフタラジン-1-オン、4,4-ビス4-ジエチルアミノ-2-メトキシフェニル-8-アザ-3,4-ジヒドロフタラジン-1-オン、4,4-ビス4-ジエチルアミノ-2-メトキシフェニル-5,8-ジアザ-3,4-ジヒドロフタラジン-1-オン、4,4-ビス4-ジメチルアミノ-2-エトキシフェニル-5-アザ-3,4-ジヒドロフタラジン-1-オン、4,4-ビス4-ジメチルアミノ-2-エトキシフェニル-8-アザ-3,4-ジヒドロフタラジン-1-オン、4,4-ビス4-ジメチルアミノ-2-エトキシフェニル-5,8-ジアザ-3,4-ジヒドロフタラジン-1-オン、4,4-ビス4-ジエチルアミノ-2-エトキシフェニル-5-アザ-3,4-ジヒドロフタラジン-1-オン、4,4-ビス4-ジエチルアミノ-2-エトキシフェニル-8-アザ-3,4-ジヒドロフタラジン-1-オン、4,4-ビス4-ジエチルアミノ-2-エトキシフェニル-5,8-ジアザ-3,4-ジヒドロフタラジン-1-オン、4,4-ビス4-ジ-n-ブチルアミノ-2-エトキシフェニル-5-アザ-3,4-ジヒドロフタラジン-1-オン、4,4-ビス4-ジ-n-ブチルアミノ-2-エトキシフェニル-8-アザ-3,4-ジヒドロフタラジン-1-オン、4,4-ビス4-ジ-n-ブチルアミノ-2-エトキシフェニル-5,8-ジアザ-3,4-ジヒドロフタラジン-1-オン、4,4-ビス4-ジエチルアミノ-2-イソプロポキシフェニル-5-アザ-3,4-ジヒドロフタラジン-1-オン、4,4-ビス4-ジエチルアミノ-2-イソプロポキシフェニル-8-アザ-3,4-ジヒドロフタラジン-1-オン、4,4-ビス4-ジエチルアミノ-2-イソプロポキシフェニル-5,8-アザ-3,4-ジヒドロフタラジン-1-オン、4,4-ビス4-ジエチルアミノ-2-n-ヘキシルオキシフェニル-5-アザ-3,4-ジヒドロフタラジン-1-オン、4,4-ビス4-ジエチルアミノ-2-n-ヘキシルオキシフェニル-8-アザ-3,4-ジヒドロフタラジン-1-オン、4,4-ビス4-ジエチルアミノ-2-n-ヘキシルオキシフェニル-5,8-ジアザ-3,4-ジヒドロフタラジン-1-オン、4,4-ビス4-ジエチルアミノ-2-エトキシフェニル-5-アザ-2-メチル-3,4-ジヒドロフタラジン-1-オン、4,4-ビス4-ジエチルアミノ-2-エトキシフェニル-8-アザ-2-メチル-3,4-ジヒドロフタラジン-1-オン、4,4-ビス4-ジエチルアミノ-2-エトキシフェニル-5,8-ジアザ-2-メチル-3,4-ジヒドロフタラジン-1-オン、4,4-ビス4-ジエチルアミノ-2-エトキシフェニル-5-アザ-2-エチル-3,4-ジヒドロフタラジン-1-オン、4,4-ビス4-ジエチルアミノ-2-エトキシフェニル-8-アザ-2-エチル-3,4-ジヒドロフタラジン-1-オン、4,4-ビス4-ジエチルアミノ-2-エトキシフェニル-5,8-ジアザ-2-エチル-3,4-ジヒドロフタラジン-1-オン、4,4-ビス4-ジエチルアミノ-2-エトキシフェニル-5-アザ-2-n-ブチル-3,4-ジヒドロフタラジン-1-オン、4,4-ビス4-ジエチルアミノ-2-エトキシフェニル-5-アザ-2-n-ヘキシル-3,4-ジヒドロフタラジン-1-オン、4,4-ビス4-ジベンジルアミノフェニル-5-アザ-3,4-ジヒドロフタラジン-1-オン、4,4-ビス4-ジベンジルアミノフェニル-8-アザ-3,4-ジヒドロフタラジン-1-オン、4,4-ビス4-ジベンジルアミノフェニル-5,8-ジアザ-3,4-ジヒドロフタラジン-1-オン、4,4-ビス4-ジベンジルアミノ-2-エトキシフェニル-5-アザ-3,4-ジヒドロフタラジン-1-オン、4,4-ビス4-ジベンジルアミノ-2-エトキシフェニル-8-アザ-3,4-ジヒドロフタラジン-1-オン、4,4-ビス4-ジベンジルアミノ-2-エトキシフェニル-5,8-ジアザ-3,4-ジヒドロフタラジン-1-オン、4-4-ジメチルアミノフェニル-4-4-ジエチルアミノ-2-メチルフェニル-5-アザ-3,4-ジヒドロフタラジン-1-オン、4-4-ジメチルアミノフェニル-4-4-ジエチルアミノ-2-メチルフェニル-8-アザ-3,4-ジヒドロフタラジン-1-オン、4-4-ジメチルアミノフェニル-4-4-ジエチルアミノ-2-メチルフェニル-5,8-ジアザ-3,4-ジヒドロフタラジン-1-オン、4-4-ジメチルアミノフェニル-4-4-ジエチルアミノ-2-エトキシフェニル-5-アザ-3,4-ジヒドロフタラジン-1-オン、4-4-ジメチルアミノフェニル-4-4-ジエチルアミノ-2-エトキシフェニル-8-アザ-3,4-ジヒドロフタラジン-1-オン、4-4-ジメチルアミノフェニル-4-4-ジエチルアミノ-2-エトキシフェニル-5,8-ジアザ-3,4-ジヒドロフタラジン-1-オン。下記一般式11で表される化合物式中、R1、R2はそれぞれ独立に低級アルキル基を示し、R3は水素或いは低級アルキル基を示し、R4、R5は一緒になって-CH2-CH2-、或いは-CH2-CH2-CH2-を示し、R6はアルキル基を示す。一般式11で示される化合物の具体例を以下に例示する。1-α-メトキシ-4-N,N-ジメチルアミノベンジリデンシクロヘキセン、1-α-メトキシ-4-N,N-ジメチルアミノベンジル-3-4-N,N-ジメチルアミノベンジリデンシクロペンテン、1-α-メトキシ-2-メチル-N,N-ジメチルアミノベンジル-3-2-メチル-4-N,N-ジメチルアミノベンジリデンシクロペンテン、1-α-メトキシ-2-メチル-4-N,N-ジメチルアミノベンジル-3-2-メチル-4-N,N-ジメチルアミノベンジリデンシクロヘキセン。前記ロ成分の電子受容性化合物としては、活性プロトンを有する化合物群、偽酸性化合物群酸ではないが、組成物中で酸として作用して成分イを発色させる化合物群、電子空孔を有する化合物群等がある。活性プロトンを有する化合物を例示すると、フェノール性水酸基を有する化合物としては、モノフェノール類からポリフェノール類があり、さらにその置換基としてアルキル基、アリール基、アシル基、アルコキシカルボニル基、カルボキシ基及びそのエステル又はアミド基、ハロゲン基等を有するもの、及びビス型、トリス型フェノール等、フェノール-アルデヒド縮合樹脂等を挙げることができる。又、前記フェノール性水酸基を有する化合物の金属塩であってもよい。以下に具体例を挙げる。フェノール、o-クレゾール、ターシャリーブチルカテコール、ノニルフェノール、n-オクチルフェノール、n-ドデシルフェノール、n-ステアリルフェノール、p-クロロフェノール、p-ブロモフェノール、o-フェニルフェノール、p-ヒドロキシ安息香酸n-ブチル、p-ヒドロキシ安息香酸n-オクチル、レゾルシン、没食子酸ドデシル、2,2-ビス4-ヒドロキシフェニルプロパン、4,4-ジヒドロキシジフェニルスルホン、1,1-ビス4-ヒドロキシフェニルエタン、2,2-ビス4-ヒドロキシ-3-メチルフェニルプロパン、ビス4-ヒドロキシフェニルスルフィド、1-フェニル-1,1-ビス4-ヒドロキシフェニルエタン、1,1-ビス4-ヒドロキシフェニル-3-メチルブタン、1,1-ビス4-ヒドロキシフェニル-2-メチルプロパン、1,1-ビス4-ヒドロキシフェニルn-ヘキサン、1,1-ビス4-ヒドロキシフェニルn-ヘプタン、1,1-ビス4-ヒドロキシフェニルn-オクタン、1,1-ビス4-ヒドロキシフェニルn-ノナン、1,1-ビス4-ヒドロキシフェニルn-デカン、1,1-ビス4-ヒドロキシフェニルn-ドデカン、1,1-ビス4-ヒドロキシフェニル2-エチルヘキサン、2,2-ビス4-ヒドロキシフェニルブタン、2,2-ビス4-ヒドロキシフェニルエチルプロピオネート、2,2-ビス4-ヒドロキシフェニル-4-メチルペンタン、2,2-ビス4-ヒドロキシフェニルヘキサフルオロプロパン、2,2-ビス4-ヒドロキシフェニルn-ヘプタン、2,2-ビス4-ヒドロキシフェニルn-ノナン等がある。前記フェノール性水酸基を有する化合物が最も有効な熱変色特性を発現させることができるが、芳香族カルボン酸及び炭素数2~5の脂肪族カルボン酸、カルボン酸金属塩、酸性リン酸エステル及びそれらの金属塩、1、2、3-トリアゾール及びその誘導体から選ばれる化合物等であってもよい。前記イ、ロ成分による電子授受反応を特定温度域において可逆的に生起させる反応媒体のハ成分としては、アルコール類、エステル類、ケトン類、エーテル類を挙げることができる。前記ハ成分として好ましくは、色濃度-温度曲線に関し、大きなヒステリシス特性温度変化による着色濃度の変化をプロットした曲線が、温度を低温側から高温側へ変化させる場合と、高温側から低温側へ変化させる場合で異なるを示して変色する、色彩記憶性を有する可逆熱変色性組成物を得ることのできる5°C以上50°C未満のΔt値融点-曇点を示すカルボン酸エステル化合物、例えば、分子中に置換芳香族環を含むカルボン酸エステル、無置換芳香族環を含むカルボン酸と炭素数10以上の脂肪族アルコールのエステル、分子中にシクロヘキシル基を含むカルボン酸エステル、炭素数6以上の脂肪酸と無置換芳香族アルコール又はフェノールのエステル、炭素数8以上の脂肪酸と分岐脂肪族アルコール又はエステル、ジカルボン酸と芳香族アルコール又は分岐脂肪族アルコールのエステル、ケイ皮酸ジベンジル、ステアリン酸ヘプチル、アジピン酸ジデシル、アジピン酸ジラウリル、アジピン酸ジミリスチル、アジピン酸ジセチル、アジピン酸ジステアリル、トリラウリン、トリミリスチン、トリステアリン、ジミリスチン、ジステアリン等が用いられる。また、炭素数9以上の奇数の脂肪族一価アルコールと炭素数が偶数の脂肪族カルボン酸から得られる脂肪酸エステル化合物、n-ペンチルアルコール又はn-ヘプチルアルコールと炭素数10乃至16の偶数の脂肪族カルボン酸より得られる総炭素数17乃至23の脂肪酸エステル化合物も有効である。具体的には、酢酸n-ペンタデシル、酪酸n-トリデシル、酪酸n-ペンタデシル、カプロン酸n-ウンデシル、カプロン酸n-トリデシル、カプロン酸n-ペンタデシル、カプリル酸n-ノニル、カプリル酸n-ウンデシル、カプリル酸n-トリデシル、カプリル酸n-ペンタデシル、カプリン酸n-ヘプチル、カプリン酸n-ノニル、カプリン酸n-ウンデシル、カプリン酸n-トリデシル、カプリン酸n-ペンタデシル、ラウリン酸n-ペンチル、ラウリン酸n-ヘプチル、ラウリン酸n-ノニル、ラウリン酸n-ウンデシル、ラウリン酸n-トリデシル、ラウリン酸n-ペンタデシル、ミリスチン酸n-ペンチル、ミリスチン酸n-ヘプチル、ミリスチン酸n-ノニル、ミリスチン酸n-ウンデシル、ミリスチン酸n-トリデシル、ミリスチン酸n-ペンタデシル、パルミチン酸n-ペンチル、パルミチン酸n-ヘプチル、パルミチン酸n-ノニル、パルミチン酸n-ウンデシル、パルミチン酸n-トリデシル、パルミチン酸n-ペンタデシル、ステアリン酸n-ノニル、ステアリン酸n-ウンデシル、ステアリン酸n-トリデシル、ステアリン酸n-ペンタデシル、エイコサン酸n-ノニル、エイコサン酸n-ウンデシル、エイコサン酸n-トリデシル、エイコサン酸n-ペンタデシル、ベヘニン酸n-ノニル、ベヘニン酸n-ウンデシル、ベヘニン酸n-トリデシル、ベヘニン酸n-ペンタデシル等を挙げることができる。また、ケトン類としては、総炭素数が10以上の脂肪族ケトン類が有効であり、2-デカノン、3-デカノン、4-デカノン、2-ウンデカノン、3-ウンデカノン、4-ウンデカノン、5-ウンデカノン、2-ドデカノン、3-ドデカノン、4-ドデカノン、5-ドデカノン、2-トリデカノン、3-トリデカノン、2-テトラデカノン、2-ペンタデカノン、8-ペンタデカノン、2-ヘキサデカノン、3-ヘキサデカノン、9-ヘプタデカノン、2-ペンタデカノン、2-オクタデカノン、2-ノナデカノン、10-ノナデカノン、2-エイコサノン、11-エイコサノン、2-ヘンエイコサノン、2-ドコサノン、ラウロン、ステアロン等を挙げることができる。また、総炭素数が12乃至24のアリールアルキルケトン類、例えば、n-オクタデカノフェノン、n-ヘプタデカノフェノン、n-ヘキサデカノフェノン、n-ペンタデカノフェノン、n-テトラデカノフェノン、4-n-ドデカアセトフェノン、n-トリデカノフェノン、4-n-ウンデカノアセトフェノン、n-ラウロフェノン、4-n-デカノアセトフェノン、n-ウンデカノフェノン、4-n-ノニルアセトフェノン、n-デカノフェノン、4-n-オクチルアセトフェノン、n-ノナノフェノン、4-n-ヘプチルアセトフェノン、n-オクタノフェノン、4-n-ヘキシルアセトフェノン、4-n-シクロヘキシルアセトフェノン、4-tert-ブチルプロピオフェノン、n-ヘプタフェノン、4-n-ペンチルアセトフェノン、シクロヘキシルフェニルケトン、ベンジル-n-ブチルケトン、4-n-ブチルアセトフェノン、n-ヘキサノフェノン、4-イソブチルアセトフェノン、1-アセトナフトン、2-アセトナフトン、シクロペンチルフェニルケトン等を挙げることができる。また、エーテル類としては、総炭素数10以上の脂肪族エーテル類が有効であり、ジペンチルエーテル、ジヘキシルエーテル、ジヘプチルエーテル、ジオクチルエーテル、ジノニルエーテル、ジデシルエーテル、ジウンデシルエーテル、ジドデシルエーテル、ジトリデシルエーテル、ジテトラデシルエーテル、ジペンタデシルエーテル、ジヘキサデシルエーテル、ジオクタデシルエーテル、デカンジオールジメチルエーテル、ウンデカンジオールジメチルエーテル、ドデカンジオールジメチルエーテル、トリデカンジオールジメチルエーテル、デカンジオールジエチルエーテル、ウンデカンジオールジエチルエーテル等を挙げることができる。また、前記ハ成分として、下記一般式12で示される化合物を用いることもできる。式中、R1は水素原子又はメチル基を示し、mは0~2の整数を示し、X1、X2のいずれか一方は-CH2nOCOR2又は-CH2nCOOR2、他方は水素原子を示し、nは0~2の整数を示し、R2は炭素数4以上のアルキル基又はアルケニル基を示し、Y1及びY2は水素原子、炭素数1~4のアルキル基、メトキシ基、又は、ハロゲンを示し、r及びpは1~3の整数を示す。前記式1で示される化合物のうち、R1が水素原子の場合、より広いヒステリシス幅を有する可逆熱変色性組成物が得られるため好適であり、更にR1が水素原子であり、且つ、mが0の場合がより好適である。なお、式12で示される化合物のうち、より好ましくは下記一般式13で示される化合物が用いられる。式中のRは炭素数8以上のアルキル基又はアルケニル基を示すが、好ましくは炭素数10~24のアルキル基、更に好ましくは炭素数12~22のアルキル基である。前記化合物として具体的には、オクタン酸-4-ベンジルオキシフェニルエチル、ノナン酸-4-ベンジルオキシフェニルエチル、デカン酸-4-ベンジルオキシフェニルエチル、ウンデカン酸-4-ベンジルオキシフェニルエチル、ドデカン酸-4-ベンジルオキシフェニルエチル、トリデカン酸-4-ベンジルオキシフェニルエチル、テトラデカン酸-4-ベンジルオキシフェニルエチル、ペンタデカン酸-4-ベンジルオキシフェニルエチル、ヘキサデカン酸-4-ベンジルオキシフェニルエチル、ヘプタデカン酸-4-ベンジルオキシフェニルエチル、オクタデカン酸-4-ベンジルオキシフェニルエチルを例示できる。更に、前記ハ成分として、下記一般式14で示される化合物を用いることもできる。式中、Rは炭素数8以上のアルキル基又はアルケニル基を示し、m及びnはそれぞれ1~3の整数を示し、X及びYはそれぞれ水素原子、炭素数1~4のアルキル基、炭素数1~4のアルコキシ基、ハロゲンを示す。前記化合物として具体的には、オクタン酸11-ジフェニルメチル、ノナン酸11-ジフェニルメチル、デカン酸11-ジフェニルメチル、ウンデカン酸11-ジフェニルメチル、ドデカン酸11-ジフェニルメチル、トリデカン酸11-ジフェニルメチル、テトラデカン酸11-ジフェニルメチル、ペンタデカン酸11-ジフェニルメチル、ヘキサデカン酸11-ジフェニルメチル、ヘプタデカン酸11-ジフェニルメチル、オクタデカン酸11-ジフェニルメチルを例示できる。更に、前記ハ成分として下記一般式15で示される化合物を用いることもできる。式中、Xは水素原子、炭素数1乃至4のアルキル基、メトキシ基、ハロゲン原子のいずれかを示し、mは1乃至3の整数を示し、nは1乃至20の整数を示す。前記化合物としては、マロン酸と2-4-を形成した。前記熱変色像上にキセノンランプを接触させて高出力のパルスを短いパルス幅で発光照射すると熱変色像が消色し、この状態は室温25°C下で保持された。また、-2°C以下に冷却すると熱変色像が現出し、前記様相変化は繰り返し行なうことができた。実施例2実施例2の可逆熱変色性マイクロカプセル顔料予め-14°C以下に冷却してマイクロカプセル顔料を緑色に発色させたもの12.5部、サクシノグリカン剪断減粘性付与剤0.3部、尿素10部、グリセリン10部、リン酸エステル系界面活性剤0.5部、ノニオン系浸透性付与剤0.6部、変性シリコーン系消泡剤0.1部、防黴剤0.1部、トリエタノールアミン0.5部、水65.4部を混合して筆記具用インキ組成物を調製した。筆記具の作製前記インキ組成物をポリプロピレン樹脂からなるインキ収容管に吸引充填し、樹脂製接続部材を介して直径0.5mmのステンレス鋼ボールを抱持したボールペンチップと連結させた。次いで、前記ポリプレン製パイプの後端よりインキ逆流防止体液栓を充填し、更に尾栓をパイプの後部に嵌合させてボールペンレフィルを得た。前記ボールペンレフィルを軸筒内に組み込み、筆記具出没式ボールペンを得た。なお、前記出没式ボールペンは、ボールペンレフィルに設けられた筆記先端部が外気に晒された状態で軸筒内に収納されており、軸筒後端部に設けられた出没機構ノック機構の作動によって軸筒前端開口部から筆記先端部が突出する構造である。前記筆記具を用いて、紙面上に熱変色像筆跡を形成した。前記熱変色像上にキセノンランプを接触させて高出力のパルスを短いパルス幅で発光照射すると熱変色像が消色し、この状態は室温25°C下で保持された。また、-14°C以下に冷却すると熱変色像が現出し、前記様相変化は繰り返し行なうことができた。実施例3実施例3の可逆熱変色性マイクロカプセル顔料25部予め-24°C以下に冷却して緑色に発色させたもの、ヒドロキシエチルセルロース0.5部、櫛型高分子分散剤日本ルーブリゾール株製、商品名:ソルスパース430000.2部、有機窒素硫黄化合物北興化学工業株製、商品名:ホクサイドR-150、2-メチル-4-イソチアゾリン-3-オンと5-クロロ-2-メチル-4-イソチアゾリン-3-オンの混合物1.0部、ポリビニルアルコール0.5部、グリセリン25.0部、消泡剤0.02部、水47.78部を混合して筆記具用インキ組成物を得た。筆記具の作製ポリエステルスライバーを合成樹脂フィルムで被覆したインキ吸蔵体内に前記インキ組成物を含浸させ、ポリプロピレン樹脂からなる軸筒内に収容し、ホルダーを介して軸筒先端部にポリエステル繊維の樹脂加工ペン体砲弾型と接続状態に組み立て、キャップを装着して筆記具マーキングペンを得た。前記筆記具を用いて、紙面上に熱変色像筆跡を形成した。前記熱変色像上にキセノンランプを近接させて高出力のパルスを短いパルス幅で発光照射すると熱変色像が消色し、この状態は室温25°C下で保持された。また、-24°C以下に冷却すると熱変色像が現出し、前記様相変化は繰り返し行なうことができた。実施例4実施例4の可逆熱変色性マイクロカプセル顔料予め-10°C以下に冷却して黒色に発色させたもの20部、結合材としてポリエチレンワックス商品名:サンワックス171P、三洋化成工業株製、20°Cにおける密度0.9225部、体質材としてタルク商品名:LMS-200、富士タルク工業株式会社株製54部、ヒンダードアミン系光安定剤商品名:TINUVIN770DF、BASF社製、融点81~85°C、分子量480.71部、樹脂としてエチレンビニルアルコール共重合体3部を加熱混合溶融し、押出成形にて鉛筆芯を成形して固形筆記体鉛筆芯を得た。前記固形筆記体を-10°C以下に冷却して可逆熱変色性組成物を黒色に発色させた後、木軸に収容して筆記具鉛筆を得た。前記筆記具を用いて、紙面上に熱変色像筆跡を形成した。前記熱変色像上にキセノンランプを近接させて高出力のパルスを短いパルス幅で発光照射すると熱変色像が消色し、この状態は室温25°C下で保持された。また、-10°C以下に冷却すると熱変色像が現出し、前記様相変化は繰り返し行なうことができた。実施例5実施例5の可逆熱変色性マイクロカプセル顔料予め-10°C以下に冷却して黒紫色に発色させたもの25部、水6部、グリセリン50部、プロピレングリコール10部、オレイン酸ジエタノールアミド7部、消泡剤0.5部、防腐剤0.5部、浸透剤1.0部を混合して可逆熱変色性スタンプインキ組成物を得た。前記インキ組成物を基材上にセットした連続気泡を有するスポンジに含浸させてスタンプパッドを作成した。スタンプの印面ゴム製を前記スポンジに接触させてインキを付着させた後、支持体として上質紙上に押圧して熱変色像印像を形成した。前記熱変色像上にキセノンランプを接触させて高出力のパルスを短いパルス幅で発光照射すると熱変色像が消色し、この状態は室温25°C下で保持された。また、-10°C以下に冷却すると熱変色像が現出し、前記様相変化は繰り返し行なうことができた。実施例6支持体として白色合成紙上に実施例6の可逆熱変色性マイクロカプセル顔料と赤色顔料非熱変色性着色剤を含む印刷インキを用いてハート模様の熱変色像を設けて可逆熱変色性印刷物を得た。前記印刷物を-10°C以下に冷却して熱変色像を黒色に発色させた状態でキセノンランプを接触させて高出力のパルスを短いパルス幅で発光照射することにより、光照射した箇所の熱変色像が変色して赤色になり、この状態は室温25°C下で保持された。前記印刷物を-14°C以下に冷却すると再び熱変色像が黒色になり、前記様相変化は繰り返し行なうことができた。実施例7支持体として白色合成紙上に実施例7の可逆熱変色性マイクロカプセル顔料を含む印刷インキを用いて熱変色層を設けて可逆熱変色性記録材料を得た。前記記録材料を-10°C以下に冷却して熱変色層を発色させた後、サーマルプリンタを用いて印字して熱変色像文字を印字した。次いで、熱変色像上にキセノンランプを近接させて高出力のパルスを短いパルス幅で発光照射することにより、光照射した箇所の熱変色像が消色して白色になり、この状態は室温25°C下で保持された。なお、前記記録材料は、-10°C以下に冷却して熱変色層を発色させ、再び、サーマルプリンタに前記記録材料をセットして印字を行なうことにより別の熱変色像を形成することができた。実施例8実施例8の可逆熱変色性マイクロカプセル顔料予め-10°C以下に冷却して暗緑色に発色させたもの20部、スチレンアクリル共重合体樹脂エマルジョン商品名:NeoCrylA-1052、固形分49、ゼネカ株式会社製5部、エチレングリコール10部、防黴剤商品名:プロキセルXL-2、ゼネカ株式会社製0.2部、消泡剤シリコン系、商品名:SNデフォーマー381、サンノプコ株式会社製0.1部、及び水64.7部を混合して可逆熱変色性インクジェット用インキを調製した。前記インキをインクカートリッジに収容した。前記インクカートリッジをインクジェット記録装置にセットし、記録用紙に印字を行ない、変色像を形成して可逆熱変色性印刷物を得た。前記熱変色像上にキセノンランプを近接させて高出力のパルスを短いパルス幅で発光照射すると消色して、この状態は室温25°C下で保持された。なお、前記印刷物は、全面を78°C以上に加温して熱変色像を消色させ、再び、インクジェット記録装置に前記記録用紙をセットして印字を行なうことにより別の熱変色像を形成することができた。更に、前記変色像を形成した可逆熱変色性印刷物に実施例2で得た筆記具を用いて筆跡を形成し、実施例5で得たスタンプを用いて印像を形成した後、全面を79°C以上に加温して熱変色像と筆跡と印像を消色させ、再び、インクジェット記録装置に前記記録用紙をセットして印字を行なうことにより別の熱変色像を形成することができた。実施例9実施例9の可逆熱変色性マイクロカプセル顔料予め-14°C以下に冷却してマイクロカプセル顔料を黄色に発色させたもの12.5部、サクシノグリカン剪断減粘性付与剤0.3部、尿素10部、グリセリン10部、リン酸エステル系界面活性剤0.5部、ノニオン系浸透性付与剤0.6部、変性シリコーン系消泡剤0.1部、防黴剤0.1部、トリエタノールアミン0.5部、金属錯体系近赤外吸収物質5部、水60.4部を混合して筆記具用インキ組成物を調製した。筆記具の作製前記インキ組成物をポリプロピレン樹脂からなるインキ収容管に吸引充填し、樹脂製接続部材を介して直径0.5mmのステンレス鋼ボールを抱持したボールペンチップと連結させた。次いで、前記ポリプレン製パイプの後端よりインキ逆流防止体液栓を充填し、更に尾栓をパイプの後部に嵌合させてボールペンレフィルを得た。前記ボールペンレフィルを軸筒内に組み込み、筆記具出没式ボールペンを得た。なお、前記出没式ボールペンは、ボールペンレフィルに設けられた筆記先端部が外気に晒された状態で軸筒内に収納されており、軸筒後端部に設けられた出没機構ノック機構の作動によって軸筒前端開口部から筆記先端部が突出する構造である。前記筆記具を用いて、紙面上に熱変色像筆跡を形成した。前記熱変色像上にキセノンランプを接触させて高出力のパルスを短いパルス幅で発光照射すると熱変色像が消色し、この状態は室温25°C下で保持された。また、-14°C以下に冷却すると熱変色像が現出し、前記様相変化は繰り返し行なうことができた。"